(57)【要約】【課題】鉄鋼スラグから、簡易かつ安価な方法で、吸着剤として有用なハイドロキシアパタイトとゼオライトとの複合体を合成する製造方法を提供する。【解決手段】（i）鉄鋼スラグに、リン酸またはリン酸塩を添加して、リン酸またはリン酸塩と鉄鋼スラグとの混合物を得る工程、（ii）前記混合物に、アルカリを添加して、ハイドロキシアパタイトとゼオライトとを生成させる工程、を有するハイドロキシアパタイトとゼオライトとの複合体の製造法。【選択図】図１
2010189241.tif 000002
【特許請求の範囲】
【請求項１】
（i）鉄鋼スラグに、リン酸またはリン酸塩を添加して、リン酸またはリン酸塩と鉄鋼スラグとの混合物を得る工程、
（ii）前記混合物に、アルカリを添加して、ハイドロキシアパタイトとゼオライトとを生成させる工程、を有するハイドロキシアパタイトとゼオライトとの複合体の製造法。
【請求項２】
前記鉄鋼スラグが、シリカとアルミナを含み、ＳｉＯ2／Ａｌ2Ｏ3の重量比が１．６以上である、請求項１記載のハイドロキシアパタイトとゼオライトとの複合体の製造法。
【請求項３】
ＳｉＯ2／Ａｌ2Ｏ3の重量比が１．８以上である、請求項２記載のハイドロキシアパタイトとゼオライトとの複合体の製造法。
【請求項４】
前記鉄鋼スラグが、鉄成分を含み、前記鉄成分の含有量が０．２重量％以上、５重量％未満である、請求項１〜３のいずれかに記載のハイドロキシアパタイトとゼオライトとの複合体の製造法。
【請求項５】
前記鉄鋼スラグが、酸化カルシウムを含み、前記酸化カルシウムの含有量が３５重量％以上である、請求項１〜４のいずれかに記載のハイドロキシアパタイトとゼオライトとの複合体の製造法。
【請求項６】
工程（i）において、前記混合物のｐＨが３〜６になるまでリン酸またはリン酸塩を添加する、請求項１〜５のいずれかに記載のハイドロキシアパタイトとゼオライトとの複合体の製造法。
【請求項７】
工程（ii）において、前記混合物のｐＨが１３〜１４になるまでアルカリ水溶液を添加する、請求項１〜６のいずれかに記載のハイドロキシアパタイトとゼオライトとの複合体の製造法。
【請求項８】
工程（ii）において、前記混合物にアルカリを添加した後、７０℃以上、１００℃未満で前記混合物を加温する、請求項１〜７のいずれかに記載のハイドロキシアパタイトとゼオライトとの複合体の製造法。
【発明の詳細な説明】
【技術分野】
【０００１】
本発明は、産業廃棄物である鉄鋼スラグの再利用を目的とする吸着剤の合成に関する。
【背景技術】
【０００２】
銑鉄の生産に伴う鉄鋼スラグ、中でも高炉スラグの生成量は膨大であり、その８０％以上を水砕スラグが占めている。高炉スラグは、徐冷スラグと水砕スラグに分類され、水砕スラグの多くは、セメント原料、路盤材、コンクリート骨材などへ資源化されている。しかし、国内におけるセメント需要等が減少傾向にあることから、鉄鋼スラグの新規用途の開拓が求められている。
【０００３】
鉄鋼スラグの主成分は、酸化ケイ素、酸化アルミニウム、酸化マグネシウム、酸化カルシウム等であり、ゼオライトに近い組成を有する。そこで、高炉スラグからゼオライトを安価で大量合成する方法の開発が期待されている（特許文献１〜４）。
【０００４】
しかし、鉄鋼スラグの主成分である酸化カルシウムはゼオライト骨格の形成を阻害することから、ゼオライトを合成する際には鉄鋼スラグから酸化カルシウムを除去することが要求される。例えば、ゼオライトの合成過程でカルシウムがシリカと結合してケイ酸カルシウム水和物を生成するため、シリカ不足となる。そのため、収率よくゼオライトを合成することは困難である。そこで、鉄鋼スラグを蟻酸やクエン酸と反応させてカルシウムを溶出させ、カルシウム成分を除去する方法などが提案されている（特許文献３、４）。
【０００５】
鉄鋼スラグに限らず、製紙スラッジからゼオライトを合成することや、製紙スラッジからカルシウム成分を除去することも提案されている（特許文献５）。製紙スラッジは、製紙工程で発生する廃棄物である。
【０００６】
一方、カルシウム成分を含む製紙スラッジにリン酸またはリン酸塩を添加し、アルカリ処理を行い、ハイドロキシアパタイトとゼオライトとの複合体を合成することも提案されている（特許文献６）。ハイドロキシアパタイトは、骨や歯の無機質と組成が近似していることから、バイオセラミックス材料として広く用いられているが、水処理、脱臭などに用いる吸着剤としても期待されている。
【特許文献１】特開平８−２５９２２１号公報
【特許文献２】特開２００１−２２０１３２号公報
【特許文献３】特開２００５−２３９４５９号公報
【特許文献４】特開２００７−２２２７１３号公報
【特許文献５】特開２００７−１３７７１６号公報
【特許文献６】特開２００７−１５８７４号公報
【発明の開示】
【発明が解決しようとする課題】
【０００７】
本発明は、鉄鋼スラグから、簡易かつ安価な方法で、吸着剤として有用なハイドロキシアパタイトとゼオライトとの複合体を合成する製造方法を提供することを目的の一つとする。
【課題を解決するための手段】
【０００８】
本発明は、（i）鉄鋼スラグに、リン酸またはリン酸塩を添加して、リン酸またはリン酸塩と鉄鋼スラグとの混合物を得る工程、（ii）前記混合物に、アルカリを添加して、ハイドロキシアパタイトとゼオライトとを生成させる工程、を有するハイドロキシアパタイトとゼオライトとの複合体の製造法に関する。
【０００９】
鉄鋼スラグはシリカとアルミナを含む。鉄鋼スラグに含まれるＳｉＯ2／Ａｌ2Ｏ3の重量比は１．６以上であることが好ましく、１．８以上であることが更に好ましい。
鉄鋼スラグは鉄成分を含む。鉄鋼スラグに含まれる鉄成分の含有量は０．２重量％以上５重量％未満であることが好ましい。
鉄鋼スラグは酸化カルシウムを含む。鉄鋼スラグに含まれる酸化カルシウムの含有量は３５重量％以上であることが好ましい。
【００１０】
工程（i）では、前記混合物のｐＨが３〜６になるまでリン酸またはリン酸塩を添加することが好ましい。
工程（ii）では、前記混合物のｐＨが１３〜１４になるまでアルカリ水溶液を添加することが好ましい。
工程（ii）では、前記混合物にアルカリを添加した後、７０℃以上、１００℃未満で前記混合物を加温することが好ましい。
【発明の効果】
【００１１】
本発明によれば、産業廃棄物である鉄鋼スラグから、簡易かつ安価な方法で、工業的に有用な吸着剤であるハイドロキシアパタイトとゼオライトとの複合体を合成することができる。鉄鋼スラグはＡｌ2Ｏ3に対して比較的多量のＳｉＯ2を含むため、Ｙ型ゼオライトの生成に適している。
【００１２】
鉄鋼スラグは比較的多量の酸化カルシウムを含むため、ハイドロキシアパタイト含有量の高いゼオライトとハイドロキシアパタイトとの複合体が得られる。ハイドロキシアパタイトは有用な吸着剤であるため、ゼオライトの結晶性が比較的低い場合でも、複合体全体としては優れた吸着能力を発揮する。ハイドロキシアパタイトは、優れたイオン交換能を有し、アミノ酸、脂質、細菌類、アルデヒド類、アンモニア、窒素酸化物等の有害ガスに対して優れた吸着能力を有する。
【発明を実施するための最良の形態】
【００１３】
鉄鋼スラグは、高炉スラグと製綱スラグに分類される。本発明で原料として用いる鉄鋼スラグは特に限定されないが、高炉スラグが適しており、特に、結晶性の高い徐冷スラグよりも、非晶質（アモルファス）の水砕スラグが適している。水砕スラグは非晶質であるため、リン酸またはリン酸塩により、比較的容易に溶解する。そのため、ハイドロキシアパタイトおよびゼオライトの生成効率が良くなる。
【００１４】
鉄鋼スラグは、酸化カルシウム、シリカ、アルミナおよび酸化マグネシウムを主成分として含み、更に鉄成分を含む。鉄鋼スラグは、リン酸またはリン酸塩と混合する前に、予めできるだけ小さく、例えば１００μｍ以下、更には５０μｍ以下に粉砕することが望ましい。
【００１５】
原料として用いる鉄鋼スラグは、酸化カルシウムの含有量が最も多いことが望ましい。すなわち、酸化カルシウムの含有量は、シリカの含有量よりも多く、かつアルミナの含有量よりも最も多いことが望ましい。具体的には、酸化カルシウムの含有量は、例えば３５重量％以上であることが好ましく、４０重量％以上であることが更に好ましい。酸化カルシウムの含有量が上記範囲であれば、ハイドロキシアパタイトの生成量が十分となり、優れた吸着性能を有する複合体が得られる。ただし、鉄鋼スラグに含まれる酸化カルシウム量は、例えば６０重量％以下であることが多い。
【００１６】
鉄鋼スラグに含まれるＳｉＯ2／Ａｌ2Ｏ3の重量比は、大きいほど望ましく、１．６以上、１０未満であることが好ましく、１．８以上であることが更に好ましく、２以上であることが特に好ましい。ＳｉＯ2／Ａｌ2Ｏ3の重量比が１０以上になると、ゼオライト（特にＹ型ゼオライト）の生成が困難になる場合がある。
鉄鋼スラグは、粉砕せずに、または、粉砕した後、そのまま用いても良い。また、鉄鋼スラグに、シリカ原料、例えば、ケイ酸ナトリウム、ケイ砂、ケイ酸ガラス、シラス等のケイ素酸化物もしくはケイ酸塩を多量に含有する物質を添加することで、所望のＳｉＯ2／Ａｌ2Ｏ3の重量比を有するゼオライトを得ることができる。
【００１７】
鉄鋼スラグに含まれる鉄成分の含有量は、一般に０．２重量％以上、更には１重量％以上であり、５重量％未満であることが望ましい。鉄鋼スラグに含まれる鉄成分は、Ｆｅ、Ｆｅ2Ｏ3、ＦｅＯ等の形態で存在する。ここで、鉄成分の含有量とは、鉄鋼スラグに含まれる鉄および鉄化合物の合計量を意味する。
【００１８】
鉄鋼スラグに含まれる酸化マグネシウムの含有量は、一般に０〜２０重量％であり、０〜１０重量％であることが望ましい。
【００１９】
本発明の製造法は、鉄鋼スラグに、リン酸またはリン酸塩を添加して、リン酸またはリン酸塩と鉄鋼スラグとの混合物を得る工程（工程（i））を有する。リン酸またはリン酸塩を水溶液の状態で鉄鋼スラグに添加することにより、攪拌効率を向上させることができる。リン酸水溶液の濃度は、特に限定されないが、０．１〜５規定が好適である。攪拌のための液状媒体としては水を用いることが望ましい。
【００２０】
リン酸またはリン酸塩の使用量は、鉄鋼スラグに含まれるカルシウムが全てハイドロキシアパタイトに変換される量であることが好ましい。例えば、カルシウム／リンの原子比が１〜２、好ましくは１．６７となる量が好ましい。
【００２１】
リン酸塩としては、リン酸アンモニウム、リン酸水素二アンモニウム、リン酸水素カルシウム等を用いることができる。ただし、ハイドロキシアパタイトを効率よく生成させる観点から、リン酸を用いることが最も好ましい。
【００２２】
工程（i）では、混合物のｐＨが３〜６、好ましくはｐＨが３〜５になるまでリン酸またはリン酸塩を添加することが好ましい。また、混合物を十分に攪拌し、できるだけ固形分を溶解させることが望ましい。固形分を溶解させる際の混合物の温度は限定されないが、固形分の溶解を促進する観点から、０〜１００℃に維持することが好ましい。通常は室温で２時間程度、攪拌すれば、固形分はほぼ完全に溶解する。
【００２３】
次に、固形分を溶解させた状態の混合物（以下、原料液ともいう）に、アルカリを添加する（工程（ii））。結晶を均一に成長させる観点から、アルカリの添加は原料液を攪拌しながら徐々に行うことが望ましい。工程（ii）では、原料液のｐＨが１３〜１４になるまでアルカリを添加することが好ましい。ｐＨが上記範囲であれば、ハイドロキシアパタイトとゼオライトの生成が効率的に進行する。
【００２４】
アルカリは、固体の状態で用いることもできるが、水溶液の状態で用いることが望ましい。例えば、水酸化ナトリウム、水酸化カリウム等のアルカリ金属水酸化物、水酸化カルシウム等のアルカリ土類金属水酸化物、炭酸水素ナトリウム等のアルカリ金属炭酸水素化合物などの水溶液を用いることが好ましい。これらの中でも、アルカリ金属水酸化物が好ましく、特に水酸化ナトリウムが好ましい。
アルカリ水溶液の濃度は、特に限定されないが、０．１〜５規定が望ましく、特に３規定が好適である。アルカリの添加量は、鉄鋼スラグの量に応じて適宜選択すればよい。
【００２５】
アルカリを添加した後の原料液は、７０℃以上、１００℃未満、好ましくは８０〜９５℃で加温を続けることが好ましい。加温時間は限定されず、ハイドロキシアパタイトとゼオライトとの複合体が十分に生成した時点で終了すればよい。加温時間は、例えば１〜７２時間、好ましくは２４〜４８時間である。この間は攪拌を行わなくても良いが、攪拌した方が反応が促進される。加温中の原料液は、密閉可能な耐圧容器内に保存することが望ましい。高温および高圧下で加温処理を行うことにより、反応が更に促進される。その後、生成したハイドロキシアパタイト−ゼオライト複合体をろ過し、水洗し、乾燥させる。
【実施例】
【００２６】
次に、本発明を実施例に基づいて、より詳細に説明する。ただし、本発明は以下の実施例に限定されるものではない。
《実施例１》
表１に示す組成を有する鉄鋼スラグ（水砕スラグ、重量比ＳｉＯ2／Ａｌ2Ｏ3＝２．３４）を原料に用いた。表１中の数値は重量％である。
【００２７】
【表１】
2010189241.tif 000003
【００２８】
まず、上記の鉄鋼スラグを回転数６５０ｒｐｍのボールミルで１時間粉砕処理し、粒径４５μｍ以下に分級した。粉砕された鉄鋼スラグ５ｇに、濃度１ｍｏｌ／Ｌ（３Ｎ）のリン酸水溶液（Ｈ3ＰＯ4水溶液）を２２ｍＬ添加し、室温で２時間攪拌した。その結果、鉄鋼スラグはほぼ完全に溶解した。生成した原料液のｐＨは５であった。
【００２９】
得られた原料液に、室温で、濃度３ｍｏｌ／Ｌの水酸化ナトリウム水溶液５０ｍＬを滴下し、攪拌を続けた。水酸化ナトリウム水溶液を添加後の原料液のｐＨは１３．５であった。この原料液を引き続き８０℃で３時間攪拌し、その後、密閉容器に移して９０℃のオーブンで４８時間エージングした。この間、攪拌は行わなかった。その後、生成したハイドロキシアパタイトとゼオライトとの複合体をろ過し、水洗し、乾燥させた。得られた複合体の一部は７００℃で、空気中で焼成した。
【００３０】
焼成の前後の複合体のＸ線回折測定を行ったところ、図１に示すようなＸＲＤ像が得られた。図１中、一番上のＸＲＤ像はハイドロキシアパタイト（HAp）の参照試料であり、上から２番目のＸＲＤ像は７００℃で焼成後の複合体（HAp-Y）であり、上から３番目のＸＲＤ像は焼成前の複合体（HAp-Y）であり、一番下のＹ型ゼオライト（Faujasite）の参照試料である。これらの図から、実施例１の複合体が、Ｙ型ゼオライトとハイドロキシアパタイトの双方に帰属されるピークを有することが確認できる。また、焼成後により、ハイドロキシアパタイトの結晶性が向上することや、生成したハイドロキシアパタイト−ゼオライト複合体は、少なくとも７００℃程度までの耐熱性を有することが確認された。
【００３１】
焼成前の複合体（HAp-Y）のＳＥＭ写真を図２Ａおよび図２Ｂに示す。図２ＡではＹ型ゼオライトの結晶を矢印で示す。図２Ｂではハイドロキシアパタイト（HAp）の結晶を矢印で示す。
また、Ｙ型ゼオライトの参照試料のＳＥＭ写真を図３Ａに示し、ハイドロキシアパタイト（HAp）の参照試料のＳＥＭ写真を図３Ｂに示す。図２、３より、目視においても、Ｙ型ゼオライトとハイドロキシアパタイトの存在を確認できた。
【００３２】
《実施例２》
表２に示す組成を有する鉄鋼スラグ（水砕スラグ、重量比ＳｉＯ2／Ａｌ2Ｏ3＝２．０１）を原料に用いた。表２中の数値は重量％である。
【００３３】
【表２】
2010189241.tif 000004
【００３４】
上記の鉄鋼スラグを用いたこと以外、実施例１と同様の操作を行ったところ、ハイドロキシアパタイト−ゼオライト複合体を得ることができた。
【産業上の利用可能性】
【００３５】
本発明によれば、産業廃棄物である鉄鋼スラグから、簡易かつ安価な方法で、工業的に有用な吸着剤であるハイドロキシアパタイトとゼオライトとの複合体を合成することができる。得られた複合体は、ゼオライトに特有の吸着能力や陽イオン交換機能と、ゼオライトが有さないハイドロキシアパタイトに特有の吸着能力や陰イオン交換機能とを併せ持つ優れた機能性材料であり、特に環境浄化材料の分野での期待が大きい。
【図面の簡単な説明】
【００３６】
【図１】実施例１で得られたハイドロキシアパタイトとゼオライトとの複合体のＸＲＤ像を参照資料と対比した図である。
【図２Ａ】実施例１で得られたハイドロキシアパタイトとゼオライトとの複合体のＳＥＭ写真である。
【図２Ｂ】実施例１で得られたハイドロキシアパタイトとゼオライトとの複合体の別のＳＥＭ写真である。
【図３Ａ】ゼオライトの参照試料のＳＥＭ写真である。
【図３Ｂ】ハイドロキシアパタイトの参照試料のＳＥＭ写真である。
【図１】
2010189241.tif 000005
【図２Ａ】
2010189241.tif 000006
【図２Ｂ】
2010189241.tif 000007
【図３Ａ】
2010189241.tif 000008
【図３Ｂ】
2010189241.tif 000009